(57)【要約】【課題】  耐衝撃性、透明性および顔料着色性に優れる脂肪族ポリエステル樹脂組成物およびその成形品を提供する。【解決手段】  （Ａ）脂肪族ポリエステルと；（Ｂ）ポリオルガノシロキサンとポリアルキル（メタ）アクリレートゴムとを含む、質量平均粒子径が１５０ｎｍ以下の複合ゴムに、ビニル系単量体をグラフト重合して得られたグラフト共重合体とを含有する脂肪族ポリエステル樹脂組成物を用いる。【選択図】        なし【特許請求の範囲】
【請求項１】
（Ａ）脂肪族ポリエステルと、
（Ｂ）ポリオルガノシロキサンとポリアルキル（メタ）アクリレートゴムとを含む、質量平均粒子径が１５０ｎｍ以下の複合ゴムに、ビニル系単量体をグラフト重合して得られたグラフト共重合体と
を含有することを特徴とする脂肪族ポリエステル樹脂組成物。
【請求項２】
さらに強化材を含有する請求項１記載の脂肪族ポリエステル樹脂組成物。
【請求項３】
請求項１または請求項２記載の脂肪族ポリエステル樹脂組成物を成形してなる成形品。
【発明の詳細な説明】
【技術分野】
【０００１】
本発明は、脂肪族ポリエステル樹脂組成物およびその成形品に関する。
【背景技術】
【０００２】
最近、地球環境保全の見地から、土中、水中に存在する微生物の作用により自然環境下で分解される生分解性ポリマーが注目され、様々な生分解性ポリマーが開発されている。これらのうち溶融成形が可能な生分解性ポリマーとして、例えば、ポリヒドロキシブチレート、ポリカプロラクトン、コハク酸、アジピン酸等の脂肪族ジカルボン酸成分と、エチレングリコール、ブタンジオール等のグリコール成分とからなるポリエチレンサクシネート、ポリブチレンアジペート、ポリ乳酸等の脂肪族ポリエステルが知られている。
【０００３】
脂肪族ポリエステルの中でも、ポリ乳酸は、比較的コストが安く、融点もおよそ１７０℃と高く、溶融成形可能な生分解性ポリマーとして期待されている。また最近では、モノマーである乳酸が、微生物を利用した発酵法により安価に製造されるようになり、より一層低コストでポリ乳酸を生産できるようになってきたため、生分解性ポリマーとしてだけでなく、汎用ポリマーとしての利用も検討されるようになってきた。しかし、その一方で、耐衝撃性、透明性、顔料着色性、耐熱性が低いという欠点を有しており、その改良が望まれている。
【０００４】
通常、樹脂の耐衝撃性を改良するために、オレフィン共重合体等のゴム状ポリマーをブレンドすることは知られており、ポリ乳酸においても、変性オレフィン化合物を添加する方法（例えば、特許文献１および２参照）が知られている。しかし、これらの方法では、耐衝撃性改良効果が不十分であり、さらなる改善が必要とされている。また、ポリ乳酸に、多層構造重合体、結晶核剤、充填剤等を添加することにより、耐衝撃性および耐熱性を改良することが知られている（特許文献３）。しかし、いずれの方法においても、樹脂の溶融特性が不十分であり、耐衝撃性および耐熱性に関してもさらなる改良が望まれている。
【０００５】
また、ポリ乳酸は、ガラス転移温度が６０℃であり、それ以上の温度では剛性が急激に低下するため、成形品として使用する場合には、６０℃以上の高温での熱変形が大きくなるという性質を有している。ポリ乳酸にゴム状ポリマーをブレンドすると、さらに熱変形が大きくなり、耐熱性が低下するため実用的でないという問題もある。
【特許文献１】特開平９−３１６３１０号公報
【特許文献２】特開２００１−１２３０５５号公報
【特許文献３】特開２００３−２８６３９６号公報
【発明の開示】
【発明が解決しようとする課題】
【０００６】
よって、本発明の目的は、耐衝撃性、透明性および顔料着色性に優れる脂肪族ポリエステル樹脂組成物およびその成形品を提供することにある。
また、本発明の目的は、さらに耐熱性に優れる脂肪族ポリエステル樹脂組成物およびその成形品を提供することにある。
【課題を解決するための手段】
【０００７】
本発明の脂肪族ポリエステル樹脂組成物は、（Ａ）脂肪族ポリエステルと；（Ｂ）ポリオルガノシロキサンとポリアルキル（メタ）アクリレートゴムとを含む、質量平均粒子径が１５０ｎｍ以下の複合ゴムに、ビニル系単量体をグラフト重合して得られたグラフト共重合体とを含有することを特徴とする。
本発明の脂肪族ポリエステル樹脂組成物は、さらに強化材を含有してもよい。
本発明の成形品は、本発明の脂肪族ポリエステル樹脂組成物を成形してなるものである。
【発明の効果】
【０００８】
本発明の脂肪族ポリエステル樹脂組成物は、（Ａ）脂肪族ポリエステルと；（Ｂ）ポリオルガノシロキサンとポリアルキル（メタ）アクリレートゴムとを含む、質量平均粒子径が１５０ｎｍ以下の複合ゴムに、ビニル系単量体をグラフト重合して得られたグラフト共重合体とを含有するため、耐衝撃性、透明性および顔料着色性に優れる。
また、さらに強化材を含有していれば、さらに耐熱性に優れる。
本発明の成形品は、本発明の脂肪族ポリエステル樹脂組成物を成形してなるものであるため、耐衝撃性、透明性および顔料着色性に優れる。
【発明を実施するための最良の形態】
【０００９】
＜（Ａ）脂肪族ポリエステル＞
（Ａ）脂肪族ポリエステルとしては、特に限定されるものではなく、（ｉ）脂肪族ヒドロキシカルボン酸を主たる構成成分とする重合体；（ii）脂肪族多価カルボン酸と脂肪族多価アルコールを主たる構成成分とする重合体などが挙げられる。
（ｉ）の重合体としては、ポリグリコール酸、ポリ乳酸、ポリ３−ヒドロキシ酪酸、ポリ４−ヒドロキシ酪酸、ポリ４−ヒドロキシ吉草酸、ポリ３−ヒドロキシヘキサン酸、ポリカプロラクトン等が挙げられる。
（ii）の重合体としては、ポリエチレンアジペート、ポリエチレンサクシネート、ポリブチレンアジペート、ポリブチレンサクシネート等が挙げられる。
（Ａ）脂肪族ポリエステルは、１種を単独で、または２種以上を組み合わせて用いることができる。（Ａ）脂肪族ポリエステルの中でも、（ｉ）の重合体が好ましく、特にポリ乳酸が好ましい。
【００１０】
ポリ乳酸は、Ｌ−乳酸および／またはＤ−乳酸を主たる構成成分とする重合体である。本発明の目的を損なわない範囲で、乳酸以外の他の共重合成分を含んでいてもよい。
【００１１】
他の共重合成分としては、例えば、多価カルボン酸、多価アルコール、ヒドロキシカルボン酸、ラクトンなどが挙げられ、具体的には、シュウ酸、マロン酸、コハク酸、グルタル酸、アジピン酸、アゼライン酸、セバシン酸、ドデカンジオン酸、フマル酸、シクロヘキサンジカルボン酸、テレフタル酸、イソフタル酸、フタル酸、２，６−ナフタレンジカルボン酸、５−ナトリウムスルホイソフタル酸、５−テトラブチルホスホニウムスルホイソフタル酸等の多価カルボン酸類；エチレングリコール、プロピレングリコール、ブタンジオール、ヘプタンジオール、ヘキサンジオール、オクタンジオール、ノナンジオール、デカンジオール、１，４−シクロヘキサンジメタノール、ネオペンチルグリコール、グリセリン、トリメチロールプロパン、ペンタエリスリトール、ビスフェノールＡ、ビスフェノールにエチレンオキシドを付加反応させた芳香族多価アルコール、ジエチレングリコール、トリエチレングリコール、ポリエチレングリコール、ポリプロピレングリコール、ポリテトラメチレングリコール等の多価アルコール類；グリコール酸、３−ヒドロキシ酪酸、４−ヒドロキシ酪酸、４−ヒドロキシ吉草酸、６−ヒドロキシカプロン酸、ヒドロキシ安息香酸等のヒドロキシカルボン酸類；グリコリド、ε−カプロラクトングリコリド、ε−カプロラクトン、β−プロピオラクトン、δ−ブチロラクトン、β−またはγ−ブチロラクトン、ピバロラクトン、δ−バレロラクトン等のラクトン類等が挙げられる。他の共重合成分は、１種を単独で、または２種以上を組み合わせて用いることができる。
【００１２】
ポリ乳酸において高い耐熱性を得るためには、乳酸成分の光学純度が高い方が好ましく、総乳酸成分の内、Ｌ体またはＤ体が８０モル％以上含まれることが好ましく、９０モル％以上含まれることがさらに好ましく、９５モル％以上含まれることが特に好ましい。
【００１３】
（Ａ）脂肪族ポリエステルの製造方法としては、既知の重合方法を用いることができる。ポリ乳酸については、乳酸からの直接重合法、ラクチドを介する開環重合法などを採用することができる。
【００１４】
（Ａ）脂肪族ポリエステルの分子量および分子量分布は、実質的に成形加工が可能であれば、特に限定されない。質量平均分子量は、好ましくは１万以上、より好ましくは４万以上、特に好ましくは８万以上である。ここでいう質量平均分子量とは、溶媒としてヘキサフルオロイソプロパノールを用いたゲルパーミエーションクロマトグラフィー（ＧＰＣ）で測定したポリメタクリル酸メチル（ＰＭＭＡ）換算の質量平均分子量である。
【００１５】
（Ａ）脂肪族ポリエステルの融点は、特に限定されるものではなく、９０℃以上であることが好ましく、さらに１５０℃以上であることが好ましい。
【００１６】
＜（Ｂ）グラフト共重合体＞
（Ｂ）グラフト共重合体は、ポリオルガノシロキサンとアルキル（メタ）アクリレートゴムとを含有するポリオルガノシロキサン／アクリル系ゴム（以下、複合ゴムと記す）に、１種以上のビニル系単量体をグラフト重合して得られたものである。本発明において、（メタ）アクリレートは、アクリレートおよび／またはメタクリレートを意味する。
【００１７】
（ポリオルガノシロキサン）
ポリオルガノシロキサンは、特に制限はないが、好ましくは、ビニル重合性官能基を含有するポリオルガノシロキサンである。
【００１８】
ビニル重合性官能基を含有するポリオルガノシロキサンは、例えば、以下のようにして製造される。
まず、ジメチルシロキサン、ビニル重合性官能基を含有するシロキサン、および必要に応じてシロキサン系架橋剤を含有するシロキサン混合物を、乳化剤および水によって乳化させてラテックスを得る。
ついで、このラテックスを高速回転による剪断力で微粒子化するホモミキサー、高圧発生機による噴出力で微粒子化するホモジナイザー等を使用して微粒子化させる。ホモジナイザー等の高圧乳化装置を使用すると、ポリオルガノシロキサンラテックスの粒子径の分布が小さくなるので好ましい。
そして、この微粒化後のラテックスを、酸触媒が含まれる酸水溶液中に添加して高温下で重合させる。重合の停止は、反応液を冷却し、さらに、水酸化ナトリウム、水酸化カリウム、炭酸ナトリウムなどのアルカリ性物質で中和することにより行う。
【００１９】
ジメチルシロキサンとしては、３員環以上のジメチルシロキサン系環状体が挙げられ、３〜７員環のものが好ましい。具体的には、ヘキサメチルシクロトリシロキサン、オクタメチルシクロテトラシロキサン、デカメチルシクロペンタシロキサン、ドデカメチルシクロヘキサシロキサン等が挙げられる。これらは、１種を単独で、または２種以上を混合して用いられる。
【００２０】
ビニル重合性官能基を含有するシロキサン（グラフト交叉剤）としては、下記式（ＧＩ−１）〜（ＧＩ−４）で表される単位を形成し得る化合物が挙げられる。（式中、Ｒ1 はメチル基、エチル基、プロピル基またはフェニル基を示し、Ｒ2 は水素原子またはメチル基を示し、ｎは０，１または２を示し、ｐは１〜６の整数を示す。）
【００２１】
【化１】
2006089601.tif 000002
【００２２】
式（ＧＩ−１）で表される単位を形成し得る（メタ）アクリロイルオキシシロキサンは、グラフト効率が高いため有効なグラフト鎖を形成することが可能であり、耐衝撃性発現の点で有利である。（メタ）アクリロイルオキシシロキサンの中でも、メタクリロイルオキシシロキサンが特に好ましい。メタクリロイルオキシシロキサンとしては、β−メタクリロイルオキシエチルジメトキシメチルシラン、γ−メタクリロイルオキシプロピルメトキシジメチルシラン、γ−メタクリロイルオキシプロピルジメトキシメチルシラン、γ−メタクリロイルオキシプロピルトリメトキシシラン、γ−メタクリロイルオキシプロピルエトキシジエチルシラン、γ−メタクリロイルオキシプロピルジエトキシメチルシラン、δ−メタクリロイルオキシブチルジエトキシメチルシラン等が挙げられる。
【００２３】
式（ＧＩ−２）で表される単位を形成し得る化合物しては、ｐ−ビニルフェニルジメトキシメチルシランが挙げられる。
式（ＧＩ−３）で表される単位を形成し得るビニルシロキサンとしては、テトラメチルテトラビニルシクロテトラシロキサンが挙げられる。
式（ＧＩ−４）で表される単位を形成し得るメルカプトシロキサンとしては、γ−メルカプトプロピルジメトキシメチルシラン、γ−メルカプトプロピルトリメトキシシラン等が挙げられる。
【００２４】
これらビニル重合性官能基を含有するシロキサンは、１種を単独で、または２種以上を混合して用いることができる。
ビニル重合性官能基を含有するシロキサンの使用量は、シロキサン混合物（１００質量％）中、０．０１〜２０質量％が好ましく、０．０５〜１０質量％がより好ましい。
【００２５】
シロキサン系架橋剤としては、３官能性または４官能性のシラン系架橋剤、例えばトリメトキシメチルシラン、トリエトキシフェニルシラン、テトラメトキシシラン、テトラエトキシシラン、テトラブトキシシラン等が挙げられる。
【００２６】
乳化剤としては、アニオン系乳化剤が好ましい。アニオン系乳化剤としては、アルキルベンゼンスルホン酸ナトリウム、ポリオキシエチレンノニルフェニルエーテル硫酸エステルナトリウム等が挙げられる。これらの中では、アルキルベンゼンスルホン酸ナトリウム、ラウリルスルホン酸ナトリウム等のスルホン酸系乳化剤が特に好ましい。
乳化剤は、シロキサン混合物１００質量部に対して、０．０５〜５質量部の範囲で使用される。乳化剤の使用量が０．０５質量部未満では、使用量が少なく分散状態が不安定となり、微小な粒子径の乳化状態を保てなくなる場合がある。乳化剤の使用量が５重量部を超えると、使用量が多く、乳化剤そのものの色、それに起因する樹脂組成物の劣化によって、成形品の色に大きな影響を与える場合がある。
【００２７】
酸触媒としては、脂肪族スルホン酸、脂肪族置換ベンゼンスルホン酸、脂肪族置換ナフタレンスルホン酸等のスルホン酸類；硫酸、塩酸、硝酸等の鉱酸類が挙げられる。これらの酸触媒は、１種を単独で、または２種以上を組み合わせて用いられる。また、これらの中では、ポリオルガノシロキサンラテックスの安定化作用にも優れているため、脂肪族置換ベンゼンスルホン酸が好ましく、ｎ−ドデシルベンゼンスルホン酸が特に好ましい。また、ｎ−ドデシルベンゼンスルホン酸と、硫酸などの鉱酸とを併用すると、ポリオルガノシロキサンラテックスに使用した乳化剤の色が樹脂組成物成形品の色に与える影響を小さく抑えることができる。
【００２８】
酸触媒の添加方法としては、得られるポリオルガノシロキサンの粒子径を制御しやすいことから、シロキサン混合物が微粒子化したラテックスを高温の酸触媒が含まれる酸水溶液中に一定速度で滴下する方法が好ましい。この方法以外としては、あらかじめ、シロキサン混合物、乳化剤および水とともに酸触媒を混合する方法でもよいし、高温の酸水溶液を、シロキサン混合物が微粒化したラテックス中に滴下する方法でもよい。
【００２９】
重合時間は、酸触媒をシロキサン混合物、乳化剤および水とともに混合、微粒子化させて重合する場合は２時間以上が好ましく、５時間以上がより好ましい。シロキサン混合物が微粒子化したラテックスを、酸水溶液中に滴下する方法では、ラテックスの滴下終了後１時間程度保持することが好ましい。また、重合温度は、５０℃以上が好ましく、さらに好ましくは８０℃以上である。
【００３０】
ポリオルガノシロキサンの質量平均粒子径は、得られる（Ｂ）グラフト共重合体を配合した脂肪族ポリエステル樹脂組成物の衝撃特性、透明性および顔料着色性が優れることから、１５０ｎｍ以下が好ましく、１００ｎｍ以下がさらに好ましい。
【００３１】
（アルキル（メタ）アクリレートゴム）
アルキル（メタ）アクリレートゴムは、アルキル（メタ）アクリレート、架橋剤およびグラフト交叉剤からなるアクリルゴム原料混合物を重合させて得られるものである。
【００３２】
アルキル（メタ）アクリレートとしては、例えば、メチルアクリレート、エチルアクリレート、ｎ−プロピルアクリレート、ｎ−ブチルアクリレート、２−エチルヘキシルアクリレート等のアルキルアクリレート；ヘキシルメタクリレート、２−エチルヘキシルメタクリレート、ｎ−ラウリルメタクリレート等のアルキルメタクリレート等が挙げられる。特に、２−エチルヘキシルアクリレート、ｎ−ブチルアクリレートが好ましい。
【００３３】
架橋剤としては、例えば、エチレングリコールジメタクリレート、プロピレングリコールジメタクリレート、１，３−ブチレングリコールジメタクリレート、１，４−ブチレングリコールジメタクリレート等が挙げられる。これら架橋剤は、１種を単独で、または２種以上を混合して用いられる。
【００３４】
グラフト交叉剤としては、例えば、アリルメタクリレート、トリアリルシアヌレート、トリアリルイソシアヌレート等が挙げられる。アリルメタクリレートは、架橋剤として用いることもできる。これらグラフト交叉剤は、１種を単独で、または２種以上を混合して用いられる。
架橋剤およびグラフト交叉剤の合計の使用量は、アクリルゴム原料混合物（１００質量％）中、０．００１〜２０重量％が好ましく、０．０１〜３重量％がより好ましい。
【００３５】
（複合ゴム）
複合ゴムは、どのような方法で製造されたものであってもよいが、乳化重合法によって製造されたものが最適である。
複合ゴムは、例えば、乳化重合法で得られたポリオルガノシロキサンのラテックス中へ、アクリルゴム原料混合物を添加し、ポリオルガノシロキサン粒子へ含浸させた後、通常のラジカル重合開始剤を作用させてアクリルゴム原料混合物を重合させることにより得られる。このようにして乳化重合により調製された複合ゴムは、ビニル系単量体をグラフト重合させることが可能である。
【００３６】
複合ゴムとしては、ポリオルガノシロキサンの主骨格がジメチルシロキサンの繰り返し単位を有し、ポリアルキル（メタ）アクリレートゴムの主骨格がｎ−ブチルアクリレートの繰り返し単位を有する複合ゴムが好ましい。
複合ゴムは、トルエンにより９０℃で４時間抽出して測定したゲル含量が、５０質量％以上であることが好ましい。
【００３７】
複合ゴム中のポリオルガノシロキサンの含有量は、特に制限されるものではないが、複合ゴム（１００質量％）中、１〜９０質量％が好ましく、４〜３３質量％がより好ましい。ポリオルガノシロキサンの含有量が３３質量％を超える場合、ポリ乳酸に配合した場合の透明性が低下することがあり、ポリオルガノシロキサンの含有量が４質量％未満の場合、耐衝撃性、特に低温時の衝撃強度が低下する場合がある。
【００３８】
複合ゴムの質量平均粒子径は、１５０ｎｍ以下である。複合ゴムの質量平均粒子径を１５０ｎｍ以下とすることにより、得られる（Ｂ）グラフト共重合体を配合した脂肪族ポリエステル樹脂組成物の衝撃特性、透明性および顔料着色性が優れたものとなる。
【００３９】
（ビニル系単量体）
複合ゴムにグラフト重合されるビニル系単量体としては、芳香族アルケニル化合物、メタクリル酸エステル、アクリル酸エステル、シアン化ビニル化合物、グリシジル基含有単量体等が挙げられる。
【００４０】
芳香族アルケニル化合物としては、例えば、スチレン、α−メチルスチレン、ビニルトルエン等が挙げられる。
メタクリル酸エステルとしては、例えば、メチルメタクリレート、エチルメタクリレート、２−エチルヘキシルメタクリレート等が挙げられる。
アクリル酸エステルとしては、例えば、メチルアクリレート、エチルアクリレート、ブチルアクリレート等が挙げられる。
シアン化ビニル化合物としては、例えば、アクリロニトリル、メタクリロニトリル等が挙げられる。
グリシジル基含有単量体としては、（メタ）アクリル酸グリシジル、イタコン酸グリシジル、イタコン酸ジグリシジル、アリルグリシジルエーテル、スチレン−４−グリシジルエーテル、４−グリシジルスチレン等が挙げられる。グリシジル基含有単量体としては、耐衝撃性および耐熱性を向上する効果が大きいという観点から、（メタ）アクリル酸グリシジルが好ましい。
これらビニル系単量体は、１種を単独で、または２種以上を混合して用いることができる。
【００４１】
ビニル系単量体の量は、特に制限はないが、複合ゴムとビニル系単量体の質量比（複合ゴム／ビニル系単量体）が、２０／８０〜９５／５が好ましく、８０／２０〜９５／５がさらに好ましい。ビニル系単量体が多すぎると、耐衝撃性改良効果が低下することがあり、ビニル系単量体が少なすぎると、（Ｂ）グラフト共重合体の粉体特性が低下することがある。
【００４２】
（（Ｂ）グラフト共重合体の製造方法）
（Ｂ）グラフト共重合体は、ビニル系単量体を複合ゴムのラテックスに加え、ラジカル重合技術によって一段あるいは多段でグラフト重合させ、得られたグラフト共重合体ラテックスを凝析剤により塩析、凝固することにより分離回収、またはスプレードライ法等による直接回収により得ることができる。
グラフト重合の方法としては、乳化重合法が用いられる。重合温度は、重合開始剤の種類にもよるが４０〜８０℃程度の範囲で適宜行うことができる。乳化剤としては公知の乳化剤を適宜用いることができる。
【００４３】
凝析剤としては、金属化合物が好ましく、特にアルカリ土類金属塩化合物、例えば硫酸マグネシウム、酢酸カルシウム、塩化カルシウム等が好ましい。中でも、熱安定性の観点から、酢酸カルシウムがより好ましい。
グラフト重合においては、グラフト共重合体の枝にあたる成分が幹成分にグラフトせずに枝成分だけで重合して得られる、フリーポリマーも一部副生し、グラフト共重合体とフリーポリマーとの混合物として得られる。本発明においては、これらを合わせてグラフト共重合体という。
【００４４】
グラフト共重合体ラテックスには、得られる（Ｂ）グラフト共重合体の耐衝撃性を向上させるために、カルボキシル基含有共重合体ラテックスを加えてもよい。カルボキシル酸基含有共重合体ラテックスとしては、アルキルアクリレートと、アルキルアクリレートと共重合可能な少なくとも１種以上の不飽和酸単量体とを含む混合物を、少なくとも１種の陰イオン界面活性剤の存在下に重合して得られる、ｐＨ４以上のラテックスが好ましい。
【００４５】
アルキルアクリレートのアルキル基の炭素数は１〜１２が好ましい。
アルキルアクリレートとしては、例えば、メチルアクリレート、エチルアクリレート、プロピルアクリレート、ブチルアクリレート、オクチルアクリレート、２−エチルヘキシルアクリレート、ラウリルアクリレート等が挙げられる。
【００４６】
不飽和酸単量体としては、アクリル酸、メタクリル酸、クロトン酸、イタコン酸、桂皮酸、無水マレイン酸、ブテントリカルボン酸等が挙げられる。
アルキルアクリレートは、７０質量％以上９９質量％以下が好ましく、不飽和酸単量体は、１質量％以上３０質量％以下が好ましい。不飽和酸単量体が１質量％未満の場合、衝撃強度を向上させる効果が現れないことがある。
また、他の単量体を共重合させることもできる。他の単量体としては、例えば、スチレン、メタクリル酸メチル、アクリロニトリル、ブタジエン等が挙げられる。
【００４７】
カルボキシル基含有共重合体の添加量は、特に制限はないが、（Ｂ）グラフト共重合体の固形分１００質量部に対して、固形分として０．０１質量部以上が好ましく、他の特性が損なわれることを避けるために固形分として１０質量部以下が好ましい。
【００４８】
（Ｂ）グラフト共重合体の一次粒子径は、質量平均粒子径として１５０ｎｍ以下が好ましい。（Ｂ）グラフト共重合体の質量平均粒子径が１５０ｎｍを超える場合、（Ｂ）グラフト共重合体を含む脂肪族ポリエステル樹脂組成物の透明性、顔料着色性が低下することがある。
【００４９】
＜脂肪族ポリエステル樹脂組成物＞
（Ａ）脂肪族ポリエステルと（Ｂ）グラフト共重合体の質量比（（Ａ）脂肪族ポリエステル／（Ｂ）グラフト共重合体）は、特に限定されるものではないが、９９／１〜５０／５０であることが好ましく、９９／１〜６０／４０であることがより好ましく、９９／１〜７０／３０であることが最も好ましい。
【００５０】
＜強化材＞
本発明の脂肪族ポリエステル樹脂組成物は、耐熱性が向上するという観点から、さらに強化材を含有してもよい。
強化材としては、結晶核剤、充填材が挙げられる。
【００５１】
（結晶核剤）
結晶核剤としては、通常、ポリマーの結晶核剤として用いられるものを特に制限なく使用することができ、無機系結晶核剤および有機系結晶核剤のいずれをも使用することができる。
【００５２】
無機系結晶核剤としては、タルク、カオリナイト（カオリン）、モンモリロナイト、マイカ、合成マイカ、クレイ、ゼオライト、シリカ、グラファイト、カーボンブラック、酸化亜鉛、酸化マグネシウム、酸化カルシウム、酸化チタン、硫化カルシウム、窒化ホウ素、炭酸マグネシウム、炭酸カルシウム、硫酸バリウム、酸化アルミニウム、酸化ネオジウム、フェニルホスホネートの金属塩等が挙げられる。これらは１種を単独で、または２種以上を組み合わせて用いることができる。
耐熱性を向上させる効果が大きいという観点から、マイカ、タルク、カオリン、クレイが好ましい。マイカ、タルク、カオリン、クレイの平均粒子径は１０μｍ以下であることが好ましく、５μｍ以下であることがさらに好ましく、３μｍ以下であることがさらに好ましい。
【００５３】
無機系結晶核剤は、組成物中での分散性を高めるために、アミノシラン、エポキシシラン等のカップリング剤による処理または各種有機物による修飾処理が施されていることが好ましい。
無機系結晶核剤の含有量は、（Ａ）脂肪族ポリエステル１００質量部に対して、０．０１〜１００質量部が好ましく、０．０５〜５０質量部がより好ましく、０．１〜３０重量部がさらに好ましい。
【００５４】
有機系結晶核剤としては、安息香酸ナトリウム、安息香酸カリウム、安息香酸リチウム、安息香酸カルシウム、安息香酸マグネシウム、安息香酸バリウム、テレフタル酸リチウム、テレフタル酸ナトリウム、テレフタル酸カリウム、シュウ酸カルシウム、ラウリン酸ナトリウム、ラウリン酸カリウム、ミリスチン酸ナトリウム、ミリスチン酸カリウム、ミリスチン酸カルシウム、オクタコサン酸ナトリウム、オクタコサン酸カルシウム、ステアリン酸ナトリウム、ステアリン酸カリウム、ステアリン酸リチウム、ステアリン酸カルシウム、ステアリン酸マグネシウム、ステアリン酸バリウム、モンタン酸ナトリウム、モンタン酸カルシウム、トルイル酸ナトリウム、サリチル酸ナトリウム、サリチル酸カリウム、サリチル酸亜鉛、アルミニウムジベンゾエート、カリウムジベンゾエート、リチウムジベンゾエート、ナトリウムβ−ナフタレート、ナトリウムシクロヘキサンカルボキシレート等の有機カルボン酸金属塩；ｐ−トルエンスルホン酸ナトリウム、スルホイソフタル酸ナトリウム等の有機スルホン酸塩；ステアリン酸アミド、エチレンビスラウリン酸アミド、パルチミン酸アミド、ヒドロキシステアリン酸アミド、エルカ酸アミド、トリメシン酸トリス（ｔ−ブチルアミド）等のカルボン酸アミド；低密度ポリエチレン、高密度ポリエチレン、ポリプロピレン、ポリイソプロピレン、ポリブテン、ポリ−４−メチルペンテン、ポリ−３−メチルブテン−１、ポリビニルシクロアルカン、ポリビニルトリアルキルシラン、高融点ポリ乳酸等のポリマー；エチレン−アクリル酸またはメタクリル酸コポリマーのナトリウム塩、スチレン−無水マレイン酸コポリマーのナトリウム塩等のカルボキシル基を有する重合体のナトリウム塩またはカリウム塩（いわゆるアイオノマー）；ベンジリデンソルビトールおよびその誘導体；ナトリウム−２，２’−メチレンビス（４，６−ジ−ｔ−ブチルフェニル）フォスフェート等のリン化合物金属塩；２，２−メチルビス（４，６−ジ−ｔ−ブチルフェニル）ナトリウム等が挙げられる。これらは１種を単独で、または２種以上を組み合わせて用いることができる。
【００５５】
耐熱性を向上させる効果が大きいという観点からは、有機カルボン酸金属塩、カルボン酸アミドが好ましい。
有機系結晶核剤の含有量は、（Ａ）脂肪族ポリエステル１００質量部に対して、０．０１〜３０質量部が好ましく、０．０５〜１０質量部がより好ましく、０．１〜５重量部がさらに好ましい。
【００５６】
（充填材）
充填材としては、通常、熱可塑性樹脂の強化に用いられる繊維状、板状、粒状、粉末状のものを用いることができる。具体的には、ガラス繊維、アスベスト繊維、炭素繊維、グラファイト繊維、金属繊維、チタン酸カリウムウイスカー、ホウ酸アルミニウムウイスカー、マグネシウム系ウイスカー、珪素系ウイスカー、ワラストナイト、セピオライト、アスベスト、スラグ繊維、ゾノライト、エレスタダイト、石膏繊維、シリカ繊維、シリカ・アルミナ繊維、ジルコニア繊維、窒化ホウ素繊維、窒化硅素繊維、ホウ素繊維等の無機繊維状充填材；ポリエステル繊維、ナイロン繊維、アクリル繊維、再生セルロース繊維、アセテート繊維、ケナフ、ラミー、木綿、ジュート、麻、サイザル、亜麻、リネン、絹、マニラ麻、さとうきび、木材パルプ、紙屑、古紙、ウール等の有機繊維状充填材；ガラスフレーク、グラファイト、金属箔、セラミックビーズ、セリサイト、ベントナイト、ドロマイト、微粉珪酸、長石粉、チタン酸カリウム、シラスバルーン、珪酸アルミニウム、酸化珪素、石膏、ノバキュライト、ドーソナイト、白土等の板状または粒状の充填材が挙げられる。
【００５７】
これらの充填材の中では、無機繊維状充填材が好ましく、特にガラス繊維、ワラストナイトが好ましい。また、有機繊維状充填材の使用も好ましく、（Ａ）脂肪族ポリエステルの生分解性を生かすという観点から、天然繊維または再生繊維がさらに好ましい。また、繊維状充填材のアスペクト比（平均繊維長／平均繊維径）は５以上であることが好ましく、１０以上であることがさらに好ましく、２０以上であることがさらに好ましい。充填材は、エチレン−酢酸ビニル共重合体等の熱可塑性樹脂、エポキシ樹脂等の熱硬化性樹脂で被覆または集束処理されていてもよく、アミノシラン、エポキシシラン等のカップリング剤等で処理されていてもよい。
充填材の含有量は、（Ａ）脂肪族ポリエステル樹脂１００重量部に対して、０．１〜２００重量部が好ましく、０．５〜１００重量部がさらに好ましい。
【００５８】
（他の添加剤）
本発明の脂肪族ポリエステル樹脂組成物には、本発明の目的を損なわない範囲で、安定剤（酸化防止剤、紫外線吸収剤等）、滑剤、離型剤、難燃剤（臭素系難燃剤、燐系難燃剤、アンチモン化合物等）、染料、顔料を含む着色剤、核化剤等を添加することができる。
【００５９】
また、本発明の脂肪族ポリエステル樹脂組成物には、本発明の目的を損なわない範囲で、他の熱可塑性樹脂（例えばポリアミド、アクリル樹脂、ポリフェニレンサルファイド樹脂、ポリエーテルエーテルケトン樹脂、ポリエステル、ポリスルホン、ポリフェニレンオキサイド、ポリイミド、ポリエーテルイミド等）、熱硬化性樹脂（例えばフェノール樹脂、メラミン樹脂、ポリエステル樹脂、シリコーン樹脂、エポキシ樹脂等）の１種以上をさらに含有させることができる。
【００６０】
本発明の脂肪族ポリエステル樹脂組成物の製造方法としては、特に限定されるものではないが、例えば、（Ａ）脂肪族ポリエステル、（Ｂ）グラフト共重合体、および必要に応じて他の成分をあらかじめブレンドした後、樹脂の融点以上において、１軸または２軸押出機を用いて均一に溶融混練する方法；各成分を溶液中で混合した後に溶媒を除く方法等が挙げられる。
【００６１】
＜成形品＞
本発明の脂肪族ポリエステル樹脂組成物は、独特の特性を持つ組成物であり、射出成形、押出成形等の方法によって、各種成形品に加工し利用することができる。
【００６２】
本発明の脂肪族ポリエステル樹脂組成物は、通常公知の射出成形、押出成形などの任意の方法で成形することができ、あらゆる形状の成形品として広く用いることができる。成形品とは、フィルム、シート、繊維・布、不織布、射出成形品、押出成形品、真空圧空成形品、ブロー成形品、または他の材料との複合体などであり、自動車用資材、電機・電子機器用資材、農業用資材、園芸用資材、漁業用資材、土木・建築用資材、文具、医療用品またはその他の用途として有用である。
【実施例】
【００６３】
以下、実施例により本発明を説明する。実施例中の「部」および「％」は、それぞれ質量部および質量％である。
各種評価、成形は以下の方法で行った。
（１）押出機：
φ３０ｍｍ、Ｌ／Ｄ＝２８の同方向二軸押し出し機を用い、（Ａ）脂肪族ポリエステル、（Ｂ）グラフト共重合体等、各成分を溶融混練し、脂肪族ポリエステル樹脂組成物ペレットを得た。
（２）射出成型機：
上記ペレットを用いて、射出成型法により各種物性評価用サンプルを成形した。
【００６４】
（３）アイゾット衝撃強度：
ＡＳＴＭ  Ｄ２５６に準拠して、２３℃におけるアイゾット衝撃強度を評価した。
（４）透明性（全光線透過率、ヘーズ）：
日本製鋼所（株）製、射出成形機「Ｊ８５−ＥＬII」を用い、シリンダー設定温度２００℃、金型温度２０℃、インジェクションスピード５０％の条件で、サンプルである１００ｍｍ×１００ｍｍ×３ｍｍ板の成形を行った。得られた成形板について、ＪＩＳ  Ｋ７１０５に準拠して全光線透過率、ヘーズの測定を行った。
（５）顔料着色性：
カーボンブラック（三菱化学（株）製、＃９６０）０．５部を含有するペレットを用い、（４）と同様の方法で１００ｍｍ×１００ｍｍ×３ｍｍ板の成形板を成形した。得られた黒着色成形板について、ＪＩＳ  Ｚ８７２９に準拠した色相測定（Ｌ＊測定）を行った。
【００６５】
（６）ラテックスの質量平均粒子径の測定：
得られたラテックスを蒸留水で希釈したものを試料として、米国ＭＡＴＥＣ社製ＣＨＤＦ２０００型粒度分布計を用いて測定した。測定条件は、ＭＡＴＥＣ社が推奨する標準条件で行った。専用の粒子分離用キャピラリー式カートリッジおよびキャリア液を用い、液性を中性、流速を１．４ｍＬ／ｍｉｎ、圧力を２８ＭＰａ、温度を３５℃に保った状態で、濃度３％の希釈ラテックス試料０．１ｍＬを測定に用いた。標準粒子径物質として、米国ＤＵＫＥ社製の粒子径既知の単分散ポリスチレンを、０．０３μｍから０．８μｍの範囲内で合計１２点を用いた。
【００６６】
［製造例１］
グラフト共重合体（Ｂ−１）の製造：
テトラエトキシシラン２部、γ−メタクリロイルオキシプロピルジメトキシメチルシラン０．５部およびオクタメチルシクロテトラシロキサン９７．５部を混合し、シロキサン混合物１００部を得た。ドデシルベンゼンスルホン酸ナトリウムおよびドデシルベンゼンスルホン酸をそれぞれ０．６７部溶解させた蒸留水２００部に、シロキサン混合物１００部を加え、ホモミキサーにて１０，０００ｒｐｍで予備攪拌した後、ホモジナイザーにより２００ｋｇ／ｃｍ2 の圧力で乳化、分散させ、オルガノシロキサンエマルジョンを得た。これをコンデンサーおよび攪拌翼を備えたセパラブルフラスコに移し、混合攪拌しながら８５℃で５時間加熱した後、２０℃で放置し、５時間後に水酸化ナトリウム水溶液でこのエマルジョンのｐＨを７．０にして、重合を完結し、ポリオルガノシロキサンのラテックスを得た。得られたポリオルガノシロキサンの重合率は８９．３％であり、ポリオルガノシロキサンの質量平均粒子径は７０ｎｍであった。
【００６７】
このポリオルガノシロキサンのラテックスを固形分として１６．０部採取し、攪拌機を備えたセパラブルフラスコに入れ、蒸留水２０８部を加え、窒素置換をしてから５０℃に昇温し、アリルメタクリレートを２．０％含むｎ−ブチルアクリレート７３．０部およびｔｅｒｔ−ブチルヒドロペルオキシド０．３２部の混合物を仕込み、３０分間攪拌し、この混合物をポリオルガノシロキサンに浸透させた。ついで、硫酸第一鉄０．００１部、エチレンジアミン四酢酸二ナトリウム塩０．００３部、ロンガリット０．２４部および蒸留水１０部の混合物を仕込み、ラジカル重合を開始させ、その後内温７０℃で１時間保持し重合を完了して複合ゴムのラテックスを得た。このラテックスを一部採取し、複合ゴムの質量平均粒子径を測定したところ１２０ｎｍであった。
【００６８】
この複合ゴムのラテックス中に、メチルメタクリレート１１部とｔｅｒｔ−ブチルヒドロペルオキシド０．０５部との混合物を、６０℃にて２５分間にわたり滴下し、その後、７０℃で１時間保持し、複合ゴムへのグラフト重合を完了した。グラフト共重合体（Ｂ−１）の質量平均粒子径は１３０ｎｍであった。６５℃の１．５％酢酸カルシウム水溶液１００部に対し、得られたグラフト共重合体（Ｂ−１）のラテックス１００部（固形分として約３０％）を添加し、その後、９０℃まで昇温して凝固し、水により洗浄を繰り返した後、固形分を分離して８０℃で２４時間乾燥し、グラフト共重合体（Ｂ−１）の粉体を得た。
【００６９】
［製造例２］
グラフト共重合体（Ｂ−２）の製造：
製造例１において、グラフト重合を二段階で行い、一段目をグリシジルメタクリレート２部、二段目をメチルメタクリレート９部に変更した以外は、同様の方法にて、グラフト共重合体（Ｂ−２）を得た。
【００７０】
［製造例３〜６］
グラフト共重合体（Ｂ−３）〜（Ｂ−６）の製造：
ポリオルガノシロキサン、ｎ−ブチルアクリレートの量、およびグラフト重合に用いるビニル系単量体の組成を、表１に示すように変更した以外は、製造例１と同様の方法にて、グラフト共重合体（Ｂ−３）〜（Ｂ−６）を得た。
【００７１】
【表１】
2006089601.tif 000003
【００７２】
［製造例７］
グラフト共重合体（Ｂ−７）の製造：
製造例１において、複合ゴムの製造後に、カルボキシル基含有共重合体（ｎ−ブチルアクリレート／メタクリル酸＝８５／１５）を固形分として２部添加した以外は、同様の方法にて、グラフト共重合体（Ｂ−７）を得た。
【００７３】
［製造例８］
グラフト共重合体（Ｂ’−８）の製造：
テトラエトキシシラン２部、γ−メタクリロイルオキシプロピルジメトキシメチルシラン０．５部およびオクタメチルシクロテトラシロキサン９７．５部を混合し、シロキサン混合物１００部を得た。ドデシルベンゼンスルホン酸ナトリウムおよびドデシルベンゼンスルホン酸をそれぞれ０．６７部溶解させた蒸留水２００部に、シロキサン混合物１００部を加え、ホモミキサーにて１０，０００ｒｐｍで予備攪拌した後、ホモジナイザーにより２００ｋｇ／ｃｍ2 の圧力で乳化、分散させ、オルガノシロキサンエマルジョンを得た。これをコンデンサーおよび攪拌翼を備えたセパラブルフラスコに移し、混合攪拌しながら８０℃で４時間加熱した後、２０℃で放置し、６時間後に水酸化ナトリウム水溶液でこのエマルジョンのｐＨを７．０にして、重合を完結しポリオルガノシロキサンのラテックスを得た。得られたポリオルガノシロキサンの重合率は８９．１％であり、ポリオルガノシロキサンの質量平均粒子径は１９０ｎｍであった。
【００７４】
このポリオルガノシロキサンのラテックスを固形分として１６．０部採取し、製造例１と同様の方法でグラフト共重合体（Ｂ’−８）を作製した。途中、複合ゴムの質量平均粒子径を測定したところ２５０ｎｍであった。
【００７５】
［製造例９］
グラフト共重合体（Ｂ’−９）の製造：
テトラエトキシシラン２部、γ−メタクリロイルオキシプロピルジメトキシメチルシラン０．５部およびオクタメチルシクロテトラシロキサン９７．５部を混合して、シロキサン系混合物１００部を得た。これにドデシルベンゼンスルホン酸ナトリウム１．００部を溶解した蒸留水１５０部を添加し、ホモミキサ−にて１０，０００ｒｐｍで５分間攪拌した後、ホモジナイザーに２０ＭＰａの圧力で２回通し、安定な予備混合オルガノシロキサンエマルションを得た。冷却コンデンサーを備えたセパラブルフラスコに、上記エマルションを入れ、硫酸０．２０部と蒸留水４９．８部との混合物を３分間にわたり投入した。
【００７６】
この水溶液を８０℃に加熱した状態で、７時間温度を維持し、冷却した。ついで、この反応物を室温で６時間保持した後、水酸化ナトリウム水溶液で中和した。このようにして得られたポリオルガノシロキサンのラテックスを１８０℃で３０分間乾燥して固形分を求めたところ、２９．８％であった。また、ポリオルガノシロキサンの質量平均粒子径は４０３ｎｍであった。
【００７７】
このポリオルガノシロキサンのラテックスを固形分として１６．０部採取し、製造例１と同様の方法でグラフト共重合体（Ｂ’−９）を作製した。途中、複合ゴムの質量平均粒子径を測定したところ５５０ｎｍであった。
【００７８】
［製造例１０］
アクリルゴム系グラフト共重合体（Ｃ−１）の製造：
純水２００部、ラウリル硫酸ナトリウム１．０部、硫酸第一鉄０．００２部、エチレンジアミン四酢酸二ナトリウム塩０．００５部、フォルムアルデヒドスルフォキシル酸ナトリウム０．２部、ブチルアクリレート８０部、スチレン２０部、ジビニルベンゼン０．８部、アリルメタクリレート０．８部およびジイソプロピルベンゼンハイドロパーオキサイド０．１部を攪拌機付き重合容器に仕込み、５０℃で２時間重合させ重合転化率９９％、質量平均粒子径１００μｍのゴムラテックスを得た。
【００７９】
上記ゴムラテックス（固形分換算で８０部）、純水２００部、硫酸第一鉄０．００２部、エチレンジアミン四酢酸二ナトリウム塩０．００４部、フォルムアルデヒドスルフォキシル酸ナトリウム０．１部を混合し、７０℃でメチルメタアクリレート２０部およびクメンハイドロパーオキサイト０．８部の混合液を連続添加し、重合させ、グラフト共重合体のラテックスを得た。得られたグラフト共重合体の質量平均粒子径は１１０ｎｍであった。このグラフト共重合体のラテックスを酢酸カルシウムで凝固させ、熱処理、洗浄、脱水、乾燥の後、粉末状のグラフト共重合体（Ｃ−１）を得た。
【００８０】
［製造例１１］
ジエン系グラフト共重合体（Ｃ−２）の製造：
１，３−ブタジエン７０部、スチレン３０部、含水結晶葡萄糖０．２部、パラメンタンハイドロパーオキサイド０．３部、牛脂酸カリウム０．２部、脱イオン水１３５部を７０Ｌオートクレーブ（実用耐圧０．６ＭＰａＧ）に仕込み、攪拌しながら昇温した。４３℃になった時点で触媒（硫酸第一鉄０．００３部、ピロリン酸ナトリウム（無水）０．１２部、脱イオン水５．０部）をオートクレーブ内に投入し、７０℃まで昇温した。重合開始０．５時間から１．５時間にかけて乳化剤（牛脂酸カリウム２．２部、脱イオン水１０部）を連続添加し、重合開始から２．５時間後、３．０時間後、３．５時間後のそれぞれに開始剤（パラメンタンハイドロパーオキサイド各０．３部）を追加添加した。重合転化率が９７％に達した時点で重合を終了した。得られたブタジエン系重合体のラテックスの固形分は４０％であり、ブタジエン系重合体の質量平均粒子径は９０ｎｍであった。
【００８１】
ブタジエン系ゴム重合体ラテックス（固形分７０部）、脱イオン水２０部、牛脂酸カリウム２．０部を反応器に仕込み、窒素置換した後、ナトリウムホルムアルデヒドスルホキシレート０．３部を添加し、内温を７０℃に昇温した。その後、メチルメタクリレート２５部、ブチルアクリレート５部、ｔ−ブチルハイドロパーオキサイド０．１５部を９０分かけて連続添加し、その後１２０分保持した。
得られたラテックスを硫酸３．５部で凝固させ、熱処理、洗浄、脱水、乾燥の後、粉末状のグラフト共重合体（Ｃ−２）を得た。
【００８２】
（各成分）
（Ａ）脂肪族ポリエステル：
Ａ−１：三井化学（株）製、ポリ乳酸、レイシアＨ１００。
（Ｂ）グラフト共重合体：
上記で製造したグラフト共重合体（Ｂ−１）〜（Ｂ−７）、（Ｂ’−８）、（Ｂ’−９）。
（Ｃ）グラフト共重合体：
上記で製造したグラフト共重合体（Ｃ−１）、（Ｃ−２）。
（Ｄ）強化材：
Ｄ−１：マイカ（山口雲母工業所社製、２１ＰＵ、平均粒子径６μｍ）。
Ｄ−２：タルク（富士タルク社製、ＬＭＳ１００、平均粒子径２μｍ）。
Ｄ−３：タルク（富士タルク社製、ＮＫ−４８、平均粒子径１２μｍ）。
Ｄ−４：カオリン（エンゲルハルド社製、トランスリンク４４５、平均粒子径２μｍ）。
Ｄ−５：クレイ（サザンクレイ社製、クロイサイト３０Ｂ）。
（Ｅ）カーボンブラック：三菱化学（株）製、＃９６０。
【００８３】
［実施例１〜１０、比較例１〜５］
表２に示す配合量で（Ａ）脂肪族ポリエステル、および（Ｂ）グラフト共重合体または（Ｃ）グラフト共重合体をドライブレンドした後、樹脂温度を２００℃に設定した３０ｍｍφ二軸スクリュー押出機を使用して溶融混合ペレタイズを行った。
得られたペレットを、２２０℃に設定した射出成形機を用い、金型温度３０℃で成形して、サンプルを得た。
各サンプルの物性評価結果を表２に示す。
【００８４】
【表２】
2006089601.tif 000004
【００８５】
表２に示すように、実施例１〜１０の脂肪族ポリエステル樹脂組成物は、耐衝撃性（低温衝撃強度）および透明性に優れている。一方、比較例１〜６の脂肪族ポリエステル樹脂組成物は、衝撃強度および／または透明性が不十分である。
【００８６】
［実施例１１〜１８、比較例６〜９］
表３に示す配合量で（Ａ）脂肪族ポリエステル、（Ｂ）グラフト共重合体または（Ｃ）グラフト共重合体、（Ｄ）強化材、（Ｅ）カーボンブラックをドライブレンドした後、２４０℃に設定した３０ｍｍφ二軸スクリュー押出機を使用して溶融混合ペレタイズを行った。
得られたペレットを、２４０℃に設定したスクリューインライン型射出成形機を用い、金型温度９０℃で成形して、サンプルを得た。
各サンプルの物性評価結果を表３に示す。
【００８７】
【表３】
2006089601.tif 000005
【００８８】
実施例１１〜１８の脂肪族ポリエステル樹脂組成物は、耐衝撃性および顔料着色性ともに優れている。一方、比較例６〜９の脂肪族ポリエステル樹脂組成物は、耐衝撃性および顔料着色性が不十分である。
【産業上の利用可能性】
【００８９】
本発明の脂肪族ポリエステル樹脂組成物は、耐衝撃性、透明性および顔料着色性に優れており、これからなる成形品は、自動車用資材、電機・電子機器用資材、農業用資材、園芸用資材、漁業用資材、土木・建築用資材、文具、医療用品またはその他の用途として有用である。